(57)【要約】【課題】結晶性芳香族ポリカーボネート粉粒体を、微粉および静電気の発生を抑制して輸送する輸送方法を提供する。【解決手段】結晶性芳香族ポリカーボネート粉粒体を機械的輸送方法で輸送する。【選択図】　なし【特許請求の範囲】
【請求項１】
芳香族ポリカーボネート粉粒体を輸送する方法に関して、芳香族ポリカーボネート粉粒体を、機械的輸送する結晶性芳香族ポリカーボネート粉粒体の輸送方法。
【請求項２】
該芳香族ポリカーボネート粉粒体の平均粒子径が０．５〜３０ｍｍである請求項１に記載の結晶性芳香族ポリカーボネート粉粒体の輸送方法。
【請求項３】
該芳香族ポリカーボネート粉粒体の結晶化度が１０〜７０％である請求項１または２に記載の結晶性芳香族ポリカーボネート粉粒体の輸送方法。
【請求項４】
該結晶性芳香族ポリカーボネートが、芳香族ジヒドロキシ化合物と炭酸ジエステルとを溶融重合したものまたは固相重合したものである請求項１〜３のいずれか１項に記載の結晶性芳香族ポリカーボネート粉粒体の輸送方法。
【発明の詳細な説明】
【０００１】
【発明の属する技術分野】
本発明は結晶性芳香族ポリカーボネート粉粒体の輸送方法に関するものであり、さらに詳しくは、結晶性芳香族ポリカーボネート粉粒体を、破砕を最小限にして微粉の発生を抑制して輸送する輸送方法に関するものである。
【０００２】
【従来の技術】
芳香族ポリカーボネートは、透明性、耐熱性、機械物性に優れた材料として、従来よりＣＤ（コンパクトディスク）、光ディスク、レンズ等の光学用途や、エンジニアリングプラスチックとして、自動車分野、電気電子用途、各種容器等、様々な分野で利用されている。かかる芳香族ポリカーボネートの製造方法としては、ホスゲンと芳香族ジヒドロキシ化合物を水および水と混合しない溶剤の界面で重合させる界面重合法、芳香族ジヒドロキシ化合物と炭酸ジエステルをエステル交換触媒の存在下に加熱溶融反応させる溶融重合法等が利用されている。
【０００３】
一方、低分子量非晶性芳香族ポリカーボネート（これらはポリカーボネートのオリゴマーあるいはプレポリマーと称されることがある）を結晶化させた後、これを真空下あるいは不活性ガス流通下において固相で重合させて高分子量のポリカーボネートを製造する方法もよく知られている。例えば、特開平１−１５８０３３号公報、特開平３―２２３３３０号公報では、低分子量非晶性ポリカーボネートを結晶化させる際に有機溶剤等の結晶化溶剤を使用する方法、および加熱により結晶化させる方法に関する記載がある。また低分子量非晶性芳香族ポリカーボネートの溶融物に剪断をかけて結晶化させる方法がＷＯ９８／４５３５１に開示されている。さらにこれらのいずれかの方法で得られた低分子量結晶性芳香族ポリカーボネートを固相重合によって高分子量化する技術が先述の特開平１−１５８０３３号公報、特開平３―２２３３３０号公報に開示されている。
【０００４】
上記の溶融重合と固相重合とを組み合わせて高分子量のポリカーボネートを製造する重合方法は、色相、成形性が良好な高分子量の芳香族ポリカーボネートが得られるという利点があることが知られるが、各工程間の輸送（低分子量芳香族ポリカーボネート粉体および成形体および高分子量芳香族ポリカーボネート粉体および成形体の輸送）中に、芳香族ポリカーボネートの微粉および静電気が発生し、該芳香族ポリカーボネートの微粉が静電気力または液架橋によって配管内でスケーリングを起こす、機器の内壁に多量に付着するという問題があった。
【０００５】
【発明が解決しようとする課題】
本発明の課題は、結晶性芳香族ポリカーボネートの粉粒体、特に成形体の破砕を最小限にして微粉の発生を抑制して、静電気発生量および機器の内壁への微粉付着量を最小限にして輸送する輸送方法を提供することである。
【０００６】
【課題を解決するための手段】
本発明者らは結晶性芳香族ポリカーボネートの粉粒体を、微粉、静電気の発生および容器の内壁への微粉付着を抑制して輸送する輸送方法について鋭意検討した結果、以下方法で輸送することで実現できることを見出し、本発明に至った。
【０００７】
即ち本発明は、芳香族ポリカーボネート粉粒体を輸送する方法に関して、粉粒体を、機械的輸送する結晶性芳香族ポリカーボネート粉粒体の輸送方法についてである。
【０００８】
【発明の実施の形態】
以下、本発明の方法について詳述する。なお本発明においては低分子量芳香族ポリカーボネートと高分子量芳香族ポリカーボネートによって製造方法が異なるのでこれらを分けて説明するが、本発明はこれらのどちらか一方に限定されるものではない。
【０００９】
本発明の低分子量非晶性芳香族ポリカーボネートは、芳香族ジヒドロキシ化合物とカーボネート結合性化合物から製造することが好ましい。具体的には芳香族ジヒドロキシ化合物と炭酸ジエステルをエステル交換触媒の存在下加熱溶融反応させる溶融重合法、または固相重合法が好ましく挙げられる。これらの中で溶融重合法による製造がより好ましい。
【００１０】
本発明においては、低分子量非晶性芳香族ポリカーボネートとして、固有粘度［η］が０．０５〜０．３８のオリゴマーが好ましく使用できる。さらに好ましい固有粘度の範囲は０．１０〜０．３０であり、最も好ましいのは０．１２〜０．２５の範囲である。
【００１１】
さらに低分子量結晶性芳香族ポリカーボネートを製造するには、得られた低分子量非晶性芳香族ポリカーボネートを結晶化させる。その結晶化方法としては１）加熱処理により結晶化させる加熱結晶化法、２）結晶化溶媒によって結晶化させる溶剤結晶化法（特開平０１―５８０３３号公報、特開平０３―２２３３３０号公報に記載）、３）加熱処理と剪断処理を同時に行う事により結晶化させる加熱剪断結晶化法（ＷＯ９８／４５３５１に記載）が開示されている
本発明における低分子量結晶性芳香族ポリカーボネートの結晶化度としては１０％〜７０％であることが好ましい。結晶化度が１０％未満では固相重合中に結晶性芳香族ポリカーボネート同士が融着する可能性が高くなり好ましくなく、結晶化度が７０％を越えるものは製造が難しく、かつ結晶性芳香族ポリカーボネートが崩れ易くなり微粉および静電気を発生して配管内でスケーリングを起こし易くなるため、好ましくない。該低分子量結晶性芳香族ポリカーボネートの結晶化度は１５〜５０％が好ましく、より好ましくは２０〜３５％である。さらに得られた低分子量結晶性芳香族ポリカーボネートは固有粘度［η］が０．０５〜０．３８と比較的低分子量になるように製造することが好ましい。さらに好ましい固有粘度の範囲は０．１０〜０．３０であり、最も好ましいのは０．１２〜０．２５の範囲である。また比表面積は０．００１ｍ２／ｇ以上〜０．２ｍ２／ｇ未満であることが好ましい。好ましくは０．００１〜０．１９ｍ２／ｇであり、より好ましくは０．００５〜０．１７ｍ２／ｇ、最も好ましいのは０．０５〜０．１５ｍ２／ｇの範囲である。
【００１２】
次に高分子量の芳香族ポリカーボネートについて説明する。本発明における高分子量の結晶性芳香族ポリカーボネートは、前述の結晶化法で得られた低分子量結晶性芳香族ポリカーボネートを固相重合により製造したもの、または公知である溶融重合法により高分子量化した高分子量非晶性芳香族ポリカーボネートを結晶化したものを好ましく挙げることができる。それらの中でも低分子量結晶性芳香族ポリカーボネートを固相重合により製造したものであることがより好ましい。固相重合のプロセスは公知であり、例えば、特開２００１−１１１７１号公報に記載されている。固相重合条件のうち重合反応温度は、（結晶性芳香族ポリカーボネートのガラス転移温度＋２０℃以上）かつ（該結晶性芳香族ポリカーボネートの融点−５℃以下）が好ましい。（該結晶性芳香族ポリカーボネートのガラス転移温度＋２０℃）未満の温度では、反応が円滑に進み難いし、（該結晶性芳香族ポリカーボネートの融点−５℃）を超える温度では、結晶が融解し結晶性芳香族ポリカーボネートが固相を保つことが困難であるので好ましくない。また低分子量結晶性芳香族ポリカーボネートは高分子量化する事によってガラス転移温度が上昇することがあるので、固相重合反応が進行するにつれて重合反応温度を挙げていく手法も好ましく採用される。反応圧力（反応器内部の圧力）は、不活性ガスの導通という特徴を活かすには、１５ｋＰａ以上１０００ｋＰａ以下、好ましくは９０ｋＰａ以上５００ｋＰａ以下、さらに好ましくは９０ｋＰａ以上２００ｋＰａ以下が望ましい。１５ｋＰａより低い圧力では、高真空を発生させることになり、これを維持するための装置が大掛かりなものとなる。１０００ｋＰａより高い圧力では不活性ガスを流通させるためのコンプレッサー、ブロワーなどの不活性ガスを流通させる機器・設備に負荷がかかり好ましくない。
【００１３】
以上の条件下で高分子量化することで、本亜発明の輸送方法に好ましい固有粘度［η］が０．３８を越え１．０以下の所望の分子量を有し、結晶化度１０％〜７０％の高分子量結晶性芳香族ポリカーボネートを得ることができる。結晶化度は１５〜５０％がより好ましく、さらに好ましくは２０〜３５％である。
【００１４】
本発明における芳香族ポリカーボネート（結晶化物および非晶物の双方を含む）の粉粒化方法としては特に限定はしないが、溶融状態の芳香族ポリカーボネートを所定の大きさで、所定の温度の板状に落として付着させる方法、ストランドカッター、液中カッター、ホットカッターなどを用いてペレット状に切断する方法、所定の大きさに固化した結晶化物若しくは非晶物を単に粉砕する方法、またはあらかじめ所定の大きさに粉砕し粉状にした結晶化物若しくは非晶物をシート状、タブレット状若しくはブリケット状に圧縮造粒する方法等が挙げられる。場合によっては、粉砕した結晶化物若しくは非晶物は必要に応じて整粒・分級を行っても構わない。またシート状の圧縮造粒物は、粉砕機、整粒機および分級機の少なくとも１つの機器に通して所定の形状・粒子径の結晶化物若しくは非晶物を得る。該形状・粒子径は特に限定しないが通常フレーク状、多角柱状などの形状が好ましい。シート状の圧縮造粒物はこの後、必要に応じて、先述の様な手法で結晶化を行っても構わない。さらに非晶物もこの時点で結晶化を行うことが好ましい。またここで整粒とは粒径を一定値以下に整えることを、分級とは整粒よりさらに細かく一定の値の範囲にまで粒径分布を小さくすることを指す。
【００１５】
具体的に粉砕機は、特に限定しないが例えばピンローター式粗砕機、ロールブレーカー、フレークブレーカー、ラフブレーカー、ファインブレーカー、ロールグラニュレーター、カリューター、オシュレイティング・グラニュレーター、フレーククラッシャー、トーネードミル、フラッシュミル、ハンマークラッシャー、フェザーミル、フィッツミル、ジョークラッシャなどが挙げられる。なかでもハンマークラッシャーなどの衝撃式破砕機が好ましい。
【００１６】
分級機は特に限定しないが例えば振動ふるい機、強制攪拌式ふるい機、超音波振動ふるい機などが挙げられる。
【００１７】
結晶性芳香族ポリカーボネート粉粒体の平均粒子径は通常０．５ｍｍ〜３０ｍｍの範囲であることが好ましい。０．５ｍｍより小さいと固相重合中に結晶性芳香族ポリカーボネート粉粒体同士の融着等が見られ好ましくないことがあるばかりか、不活性ガスを用いるタイプの固相重合装置においては微粉が舞い上がり均一な重合物を得ることが出来ないことがある。また、輸送中に静電気を発生し易くなるため静電気付着による閉塞が起こり易くなり、さらに、配管等の壁面への液架橋付着による閉塞も起こりやすくなる。逆に３０ｍｍより大きいと固相重合速度が低下して好ましくないし、輸送効率が低下する。よって好ましい平均粒子径は１．０ｍｍ〜１５ｍｍ、さらに好ましくは１．５ｍｍ〜１０ｍｍの範囲である。
【００１８】
結晶性芳香族ポリカーボネート粉粒体の圧縮破壊強度は３ｋｇ重／ｃｍ２以上の圧縮破壊強度を有していることが好ましい。この圧縮破壊強度よりも低いと結晶性芳香族ポリカーボネート粉粒体は、輸送、供給・排出等の工程において破砕され、多量の微粉を発生して配管内でのスケーリングを起こすことがある。
【００１９】
以上の様にして粉粒化工程を経て得られた結晶性芳香族ポリカーボネート粉粒体は固有粘度［η］が０．０５〜０．３８の低分子量の物、および０．３８を超え１．０以下固相重合終了後の高分子量物の両方を含んでいる。より好ましいのは固有粘度［η］が０．０５〜０．３８の場合である。またこのようにして得られた結晶性芳香族ポリカーボネート粉粒体の結晶化度は１０〜７０％が好ましく、より好ましくは１５〜５０％、最も好ましくは２０〜３５％である。
【００２０】
また本発明において好ましい結晶性芳香族ポリカーボネート粉粒体は下記式（１）
【００２１】
【化１】
2004026414.tif 000002
【００２２】
［上記式（１）中、Ｒ１、Ｒ２、Ｒ３およびＲ４は、それぞれ独立に水素原子、ハロゲン原子、炭素数１〜１０のアルキル基、炭素数６〜２０のアリール基または炭素数７〜２０のアラルキル基であり、Ｗは単結合、炭素数１〜２０のアルキレン基、炭素数２〜２０のアルキリデン基、炭素数３〜１５のシクロアルキリデン基、炭素数３〜１５のシクロアルキレン基、酸素原子、硫黄原子、スルホキシド基又はスルホン基である。］
で表される芳香族ポリカーボネートであることである。上記式（１）中、Ｒ１、Ｒ２、Ｒ３、Ｒ４は具体的には水素原子；フッ素原子、塩素原子、臭素原子等のハロゲン原子；メチル基、エチル基、プロピル基、ブチル基、ヘキシル基等の炭素数１〜１０のアルキル基；フェニル基、ナフチル基等の炭素数６〜２０のアリール基；ベンジル基等の炭素数７〜２０のアラルキル基等が挙げられる。Ｗは具体的には単結合；メチレン基、エチレン基、プロピレン基、ブチレン基等の炭素数１〜２０のアルキレン基；エチリデン基、プロピリデン基、ブチリデン基等の炭素数２〜２０のアルキリデン基；１，３−シクロペンチレン基、１，４−シクロヘキシレン基等の炭素数３〜１５のシクロアルキレン基；シクロペンチリデン基、シクロヘキシリデン基等の炭素数３〜１５のシクロアルキリデン基；エーテル基、スルホキシド基、スルフィド基、スルホン基などが挙げられる。また本発明の効果に影響がない範囲内（例えば３０モル％以下）で他の繰り返し単位からなる芳香族ポリカーボネートを共重合してもよい。
【００２３】
なかでもより好ましくは主に下記式（２）
【００２４】
【化２】
2004026414.tif 000003
【００２５】
で表される繰り返し単位からなる結晶性芳香族ポリカーボネート粉粒体であることである。
【００２６】
本発明では、これらの結晶性芳香族ポリカーボネート粉粒体の輸送については、機械的輸送を採用する。具体的には、特に限定しないが結晶性芳香族ポリカーボネート粉粒体を連続的に輸送するベルトコンベア、コンティニュアスフローコンベア、および結晶性芳香族ポリカーボネート粉粒体を連続的または間断的に輸送するチェーンコンベアなどが挙げられる。チェーンコンベアには、エプロンコンベア、フライトコンベア、バケットコンベアなどが挙げられる。なかでもベルトコンベアおよびバケットコンベアが結晶性芳香族ポリカーボネート粉粒体の粉砕を少なくできるため好ましく、さらにバケットコンベアが輸送を水平および垂直に自由にできるため好ましい。また、ベルトコンベアのベルトの種類は、ゴムベルト、スチールベルト、布ベルト、金網ベルトなどが挙げられるが、不純物の混入の懸念の少ないスチールベルトが好ましい。
【００２７】
本発明の輸送方法をとることにより結晶性芳香族ポリカーボネート粉粒体の破砕を抑えることができ、気体輸送で起こる配管内での微粉状芳香族ポリカーボネートによるスケールなどの問題を回避することができる。
【００２８】
また、破砕が減るため、反応容器の内壁への微粉付着が極端に減り、輸送・供給・排出等における閉塞・付着・凝集などの好ましくない現象を抑えることができる。さらに、破砕が減ることにより、固相重合工程での微粉の飛散を防ぎ、歩留まりも向上させることができる。
【００２９】
さらに、静電気除去機構を設置することにより、輸送・供給・排出等における閉塞・付着・凝集などの現象をより抑えることができる。
【００３０】
【発明の効果】
結晶性芳香族ポリカーボネートの粉粒体を、成形体の破砕を最小限にして微粉の発生を抑制して、静電気発生量および機器の内壁への微粉付着量を最小限にして輸送することができる。
【００３１】
【実施例】
以下、本発明を実施例により説明するが、本発明は、これらの実施例によって限定されるものではない。
【００３２】
［分析方法］
１）固有粘度［η］
ジクロロメタン中、２０℃でウベローデ粘度計を用い固有粘度［η］を測定し、次式により粘度平均分子量Ｍを求めた。
［η］＝１．２３×１０−４Ｍ０．８３
２）ガラス転移温度（Ｔｇ）、融点（Ｔｍ）
パーキンエルマーＤＳＣ７により、昇温速度２０℃／分で測定してガラス転移温度（Ｔｇ）、融点（Ｔｍ）を求めた。また、結晶融解のエンタルピー（ΔＨ）は、結晶融解に対応する部分のピーク面積より算出した。
３）結晶化度
結晶化度は、ＤＳＣ測定によって得られたΔＨから、１００％結晶化ポリカーボネートのΔＨをジャーナル・オブ・ポリマー・サイエンス；パートＢ：ポリマー・フィジックス（Ｊ．Ｐｏｌｙｍ．Ｓｃｉ．：Ｂ：Ｐｏｌｙｍ．Ｐｈｙｓ．）１９７９年第２５巻１５１１〜１５１７ページを参考にして１０９．８Ｊ／ｇとして計算した。
４）静電気発生量
キーエンス社製静電気チェッカーを用いて、測定対象サンプルを紙面上に３〜５ｍｍの高さで広げて帯電量を測定した。
５）微粉発生率
輸送後の結晶性芳香族ポリカーボネート粉粒体を標準ふるいで粒子径０．１ｍｍ以下のものを分級し、
微粉発生率＝（粒子径０．１ｍｍ以下の輸送後の結晶性芳香族ポリカーボネート重量）／（輸送後の結晶性芳香族ポリカーボネート粉粒体全重量）×１００
で求めた。
６）粉体付着量
φ３００円筒型粉体トラップ内の結晶性芳香族ポリカーボネートを払い出し、その払い出した結晶性芳香族ポリカーボネート重量を電子天秤で測定し粉体付着量として求めた。
【００３３】
［参考例１］低分子量結晶性芳香族ポリカーボネート粉粒体の合成例
攪拌槽、精留塔、コンデンサー、減圧装置を有する重合反応装置の攪拌槽に、２，２−ビス（４−ヒドロキシフェニル）プロパンを２０００ｇ／ｈｒ、ジフェニルカーボネートを１９３３ｇ／ｈｒ、テトラメチルアンモニウムヒドロキシド７９ｍｇ／ｈｒおよびビスフェノールＡジナトリウム塩を１．２ｍｇ／ｈｒの割合で連続的に供給し、温度２４０℃、反応圧力１．３ｋＰａ、平均滞留時間２時間で、反応副生成物のフェノールを攪拌槽から留出させながら反応を行った。反応して得られた芳香族ポリカーボネートは２３４５ｇ／ｈｒの割合で連続的に攪拌槽から抜き出した。この時点で、得られた低分子量非晶性芳香族ポリカーボネートの固有粘度［η］は０．１６、ガラス転移温度は１１６℃であった。
【００３４】
次いで、該低分子量非晶性芳香族ポリカーボネートを粉砕した後、目開き２ｍｍのふるいを用い分級し、２ｍｍ以下の粉体とした。該２ｍｍ以下の粉体を表面形状が平滑である圧縮ロールによって圧縮成形し板状成形物を得た。圧縮ロール表面の設定温度は室温であり、圧縮線圧力２ｔｏｎ／ｃｍ、回転数１５ｒｐｍの条件で成形した。次いで得られたシート状成形物を粉砕および整粒し、スクリーン径が２ｍｍ、回転数５００ｒｐｍの分級装置にかけ２ｍｍ〜５ｍｍの非晶性芳香族ポリカーボネート成形体の粉砕物を得、該成形体をＮ２雰囲気下１８０℃で１２時間静置して低分子量結晶性芳香族ポリカーボネート粉粒体を得た。この低分子量結晶性芳族ポリカーボネート粉粒体をＤＳＣにより測定するとＴｍ２２５℃、結晶化度２５％であった。
【００３５】
［参考例２］高分子量結晶性芳香族ポリカーボネート粉粒体の合成例
参考例１で得られた低分子量結晶性芳香族ポリカーボネート粉粒体を、を２０００ｇ／ｈｒで連続的に容量１００Ｌのジャケット付ホッパー型反応器に供給し、反応器ジャケット内熱媒体温度２００℃として、常圧下で２００℃の窒素ガスを連続的に反応器の下部から上部に５０ＮＬ／ｍｉｎで流通させながら固相重合反応を行った。この時、反応して得られた結晶性芳香族ポリカーボネート粉粒体は１９３６ｇ／ｈｒの割合で連続的に反応器から抜き出した。得られた結晶性芳香族ポリカーボネート粉粒体の固有粘度［η］は０．５３、結晶化度は３６％であった。
【００３６】
［実施例１］
上記参考例１で得られた低分子量結晶性芳香族ポリカーボネート粉粒体５１０ｇを３分間で、バケットコンベアにより水平距離３ｍ、垂直距離２ｍ輸送した。輸送後に本結晶性芳香族ポリカーボネート粉粒体は、φ３００円筒型粉体トラップへの払出した。
【００３７】
この後、φ３００円筒型粉体トラップ内から該結晶性芳香族ポリカーボネート粉粒体を払い出したが、このときのφ３００円筒型粉体トラップ内の粉体付着量は、２．０ｇであった。また、払い出した結晶性芳香族ポリカーボネート粉粒体の静電気発生量は、０．０６ｋＶであった。微粉発生率は、０．７８％であった。
【００３８】
［実施例２］
上記参考例２で得られた高分子量結晶性芳香族ポリカーボネート粉粒体を用いる以外は実施例１と同様に実施した。このときのφ３００円筒型粉体トラップ内の粉体付着量は、１．２ｇであった。また、払い出した結晶性芳香族ポリカーボネート粉粒体の静電気発生量は、０．０３ｋＶであった。微粉発生率は、０．３９％であった。
【００３９】
［比較例１］
上記参考例１で得られた結晶化度２５％の低分子量結晶性芳香族ポリカーボネート粉粒体を１７０ｇ／ｍｉｎで３分間、圧空により内径２８．４ｍｍのステンレス配管内を輸送した。輸送距離は、水平距離３ｍ、垂直距離２ｍである。圧空の配管内の流速は、２０、２５、３１、３７、４２［ｍ／ｓ］である。ここで、「流速」とは、配管内を流通する圧空体積流量を配管断面積で除した、いわゆる平均流速を意味する。
【００４０】
気体輸送後の該結晶性芳香族ポリカーボネート粉粒体は、φ３００円筒型粉体トラップで捕集した。輸送終了後、φ３００円筒型粉体トラップ内から該結晶性芳香族ポリカーボネート粉粒体を払い出したが、このときのφ３００円筒型粉体トラップ内の粉体付着量は、５ｇであった。
【００４１】
また、払い出した結晶性芳香族ポリカーボネート粉粒体の静電気発生量は、流速２０ｍ／ｓの時は０．３６ｋＶ、流速４２ｍ／ｓの時は０．４５ｋＶであった。
微粉発生率は、流速２０ｍ／ｓの時は３．９％、流速４２ｍ／ｓの時は４．８％であった。
【００４２】
［比較例２］
上記参考例２で得られた結晶化度２５％の高分子量結晶性芳香族ポリカーボネート粉粒体を１７０ｇ／ｍｉｎで３分間、圧空により内径２８．４ｍｍのステンレス配管内を輸送した。輸送距離は、水平距離３ｍ、垂直距離２ｍである。圧空の配管内の流速は、２０、４２［ｍ／ｓ］である。ここで、「流速」とは、配管内を流通する圧空体積流量を配管断面積で除した、いわゆる平均流速を意味する。
【００４３】
気体輸送後の該結晶性芳香族ポリカーボネート粉粒体は、φ３００円筒型粉体トラップで捕集した。輸送終了後、φ３００円筒型粉体トラップ内から該結晶性芳香族ポリカーボネート粉粒体を払い出したが、このときのφ３００円筒型粉体トラップ内の粉体付着量は、３ｇであった。
【００４４】
また、払い出した結晶性芳香族ポリカーボネート粉粒体の静電気発生量は、流速２０ｍ／ｓの時は０．２４ｋＶ、流速４２ｍ／ｓの時は０．３３ｋＶであった。微粉発生率は、流速２０ｍ／ｓの時は２．０％、流速４２ｍ／ｓの時は３．５％であった。